Brevet FR3052449A1 (20171215)
REVENDICATIONS1. Procédé de préparation d'une zéolithe bêta comprenant au moins les étapes suivantes : i) le mélange, en milieu aqueux, d'au moins une source d'au moins un oxyde X02, au moins une source d'au moins un oxyde Y203, au moins un composé organique azoté R, R étant le dihydroxyde de 1,6- bis(méthylpiperidinium)hexane, ladite étape i) étant mise en oeuvre en l'absence d'au moins une source d'au moins un métal alcalin et/ou alcalino-terreux de valence n, n étant un entier supérieur ou égal à 1, le mélange présentant la composition molaire suivante : X02/Y203 compris entre 5 et 70, H20/X02 compris entre 1 et 100, R/X02 compris entre 0,01 à 0,5, dans laquelle X est un ou plusieurs élément(s) tétravalent(s) choisi(s) dans le groupe formé par les éléments suivants : silicium, germanium, titane, Y est un ou plusieurs élément(s) trivalent(s) choisi(s) dans le groupe formé par les éléments suivants : aluminium, fer, bore, indium et gallium, ii) le traitement hydrothermal dudit mélange à une température comprise entre 120°C et 200°C pendant une durée comprise entre 1 (pur et 10 jours, jusqu'à ce que ladite zéolithe bêta se forme.\n<CLM>\1\tProcédé de préparation selon la revendication 1 dans lequel X est le silicium.\n<CLM>\1\tProcédé de préparation selon la revendication 1 ou la revendication 2 dans lequel Y est l'aluminium.\n<CLM>\1\tProcédé de préparation selon l'une des revendications 1 à 3 dans lequel ladite étape i) est mise en oeuvre en l'absence d'hydroxyde de sodium. 3052449 20\n<CLM>\1\tProcédé de préparation selon l'une des revendications 1 à 4 dans lequel le mélange réactionnel obtenu à l'étape (i) présente la composition molaire suivante : X02/Y203 compris entre 15 et 60, 5 H20/X02 compris entre 10 et 70, R/X02 compris entre 0,05 et 0,35, et où X, Y et R ont la même définition que précédemment.\n<CLM>\1\tProcédé de préparation selon la revendication 5 dans lequel le traitement hydrothermal de l'étape ii) est réalisée à une température comprise entre 120°C 10 et 195°C.\n<CLM>\1\tProcédé de préparation selon la revendication 6 dans lequel le traitement hydrothermal de l'étape ii) est réalisée à une température comprise entre 150°C et 195°C.\n<CLM>\1\tProcédé de préparation selon l'une des revendications 1 à 7 dans lequel le 15 traitement hydrothermal de l'étape ii) est réalisée pendant une durée comprise entre 2 jour et 9 jours.\n<CLM>\1\tProcédé de préparation selon la revendication 8 dans lequel le traitement hydrothermal de l'étape ii) est réalisée pendant une durée comprise entre 3 jours et 8 jours. 20\n<CLM>\1\tProcédé de préparation selon l'une des revendications 1 à 9 dans lequel ledit procédé comprend, à la suite de ladite étape ii), une étape de filtration, de lavage puis de séchage de la zéolithe bêta formée, le séchage étant réalisé à une température comprise entre 20 et 150°C, pendant une durée comprise entre 5 et 24 heures. 3052449 21\n<CLM>\1\tProcédé de préparation selon l'une des revendications 1 à 10 dans lequel ledit procédé comprend également une étape de calcination de la zéolithe bêta obtenue, ladite étape de calcination étant réalisée à une température comprise entre 500 et 700°C pendant une durée comprise entre5 et 20 heures.